(57)【要約】【課題】本発明は、床上に架橋された床仕上げ剤塗膜を長期間にわたり美観維持ができ、簡便で作業性と経済性に優れた床面の維持管理方法及びそれに用いる塗膜洗浄剤組成物を提供することを目的とする。【解決手段】（Ａ）ａ）５０〜９７質量％のフェニル置換アルキルアルコール、ｂ）２〜２５質量％のポリオキシアルキレンアルキルエーテルおよびポリオキシアルキレンブロックポリマーから選ばれる１種以上の非イオン界面活性剤、ｃ）１〜２５質量％の有機アミンを含むことを特徴とする、架橋された塗膜用の洗浄剤組成物。【選択図】なし【特許請求の範囲】
【請求項１】
ａ）５０〜９７質量％のフェニル置換アルキルアルコール、
ｂ）２〜２５質量％のポリオキシアルキレンアルキルエーテルおよびポリオキシアルキレンブロックポリマーから選ばれる１種以上の非イオン界面活性剤
ｃ）１〜２５質量％の有機アミン
を含むことを特徴とする、架橋された塗膜用の洗浄剤組成物。
【請求項２】
フェニル置換アルキルアルコールが、ベンジルアルコールを含む、請求項１に記載の組成物。
【請求項３】
イ）請求項１〜２のいずれか１項に記載の組成物を、水で４０〜５００倍に希釈して洗浄液とし、汚れもしくは傷のついた床上の塗膜へ、該洗浄液を塗布する工程、
ロ）汚れもしくは傷のついた床上の塗膜へ、該洗浄液を継続して接触させる工程、並びに
ハ）洗浄用パッドにて、汚れもしくは傷のついた該塗膜の表層の一部を研削・研磨にて洗浄除去する工程
を含む、床上の架橋された塗膜の管理方法。
【発明の詳細な説明】
【発明の詳細な説明】
【技術分野】
【０００１】  本発明は、床面を維持管理してきたフロアーポリッシュ組成物、およびそれに代わって近年増加している、床上に高度に架橋された床仕上げ剤塗膜までも長期間にわたり美観維持ができ、簡便で作業性と経済性に優れた床面の維持管理方法及びそれに用いる塗膜洗浄剤組成物に関するものである。
【背景技術】
【０００２】  百貨店、スーパーマーケット、量販店、小売店、コンビニエンスストアー、学校、図書館、病院、福祉施設、空港施設、鉄道施設及びオフィスビル等の合成樹脂からなる化学床材、コンクリートや大理石等の石床などの床面には、床材の美観を保つとともに、床面の保護を目的として、フロアーポリッシュ組成物による塗膜が形成されている。【０００３】  なかでも水性ポリマータイプが主流となっているが、美観維持には限度があり、定期的に洗浄と塗り重ねを行なったり、一定期間を経過するとアルカリ性の剥離剤で、塗膜を完全除去する工程を行なう必要があり、作業頻度が多く、廃液処理などの環境負荷が問題視されている。また、病院などでのアルコール消毒剤による塗膜の白化やスーパーマーケットの惣菜コーナーでの油汚れなど解決されていない課題も多い。【０００４】  そこで近年、更なる耐摩耗性や、アルコール消毒剤や次亜塩素酸ソーダなどの消毒剤、油や飲料などの液体に対する耐性の高い塗膜として、高度に架橋された塗膜を床面に形成することが各種提案されている。【０００５】  フロアーポリッシュ塗膜が形成された床面に対する定期清掃においては、アルカリ性の床用クリーナーを用いた洗浄・すすぎ作業を行うことが一般的であるが、できるだけ完全に汚れや傷を除去するためにフロアーポリッシュ塗膜の表層の一部を洗浄除去し、新たにフロアーポリッシュ組成物を塗布・乾燥させて、フロアーポリッシュ塗膜を再形成し、床面の美観を維持管理する作業を行うことが多くなってきた。【０００６】  このような、床面のフロアーポリッシュ塗膜の少なくとも１層を除去することで表面の汚れや傷を効果的に除去できる洗浄剤が提案されている（特許文献１を参照）。
しかし、フロアーポリッシュ塗膜に対しては、一定の塗膜除去性能が得られるものの、近年増えつつある高度に架橋された塗膜に対しては、極表面の洗浄にとどまってしまい、十分な塗膜の洗浄除去効果が得られない。【０００７】  また、化学的耐性のある架橋した床仕上げ剤のための床剥離剤および、剥離するかディープスクラブする方法が提案されている（特許文献２を参照）。
しかし、この技術では、塗膜の洗浄除去を行ないたい場合、洗浄液と塗膜との接触時間を一定にするのは困難であり、ポリッシャーの掛け方の違いなども影響して、多く除去される部分と少なく除去される部分ができるなど、塗膜の表層を均一に研削洗浄することができず、ムラになりやすい。
一方、水の希釈割合を高めると、とりわけ高度に架橋された塗膜に対しては、含有する有機溶剤成分が少なくなり、塗膜内に十分浸透して軟化させることができず、極表面の洗浄にとどまってしまうため、所望の洗浄除去効果が得られない。
【特許文献１】特許第５００００９８号公報
【特許文献２】特許第５３７９１５３号公報
【発明の開示】
【発明が解決しようとする課題】
【０００８】  フロアーポリッシュ塗膜の管理においては、洗浄作業に対して、定期的に行なわれる全ての塗膜を除去する剥離除去作業は、その剥離剤組成物成分が溶剤や強アルカリ成分からなるため通常の洗浄作業よりも技術を必要とすること、作業時に床面がすべる事故が起こり易くなること、剥離除去作業後の廃液の処理が必要なことなどの制約が多いことから、剥離除去作業の周期を長くすることが求められており、最近では、極力剥離をしないで床面の美観を維持できる管理方法が要望されている。【０００９】  また、フロアーポリッシュ組成物では、金属架橋比率を高めて化学的耐性を高めたり、水性ウレタン樹脂を添加することで耐摩耗性を高めたりしている。また共有結合架橋などによって化学的耐性などの性能を高めた組成物が増えてきている（これらを塗布・乾燥して得られる塗膜を「高度に架橋された塗膜」と呼ぶ）が、いずれも傷やスカッフマーク（歩行による塗膜の凹み）に食い込んだ汚れが取れにくい場合が多い。従って、より効果的な洗浄剤および、簡便で、作業性と経済性に優れた床面の維持管理方法が要望されている。【００１０】  本発明は、このような事情に鑑みなされたもので、フロアーポリッシュ塗膜だけにとどまらず、高度に架橋された塗膜が形成されている床面を維持管理する方法において、特定の洗浄剤組成物を用いることで、床面に塗り重ねられている塗膜の表層の一部を洗浄除去することを特徴とする、長期間にわたって床面の美観維持ができ、簡便で、作業性と経済性に優れた床面の維持管理方法及びそれに用いる塗膜の洗浄剤組成物の提供をその目的とする。
なお、本発明における塗膜の洗浄除去とは、床面に塗り重ねられているすべての塗膜を除去することなく一部の塗膜を除去および洗浄することであり、床面にある全ての塗膜を除去する剥離とは本質的に異なるものである。その際、除去されずに床面上に残る塗膜が一定の厚みを有していれば、洗浄除去後に必要以上に光沢を低下させず、光沢にムラがない状態を保っていることが好ましい。しかしながら、床面に１〜２層程度しか塗膜が塗られていない場合には、塗膜が薄いため、その全てを除去してしまったとしても、本発明の思想から除外するものではない。
【課題を解決するための手段】
【００１１】  本発明者らは、鋭意検討の結果、上記の目的を達成する洗浄剤組成物と、床面の維持管理方法を見出し、本発明を完成させた。
即ち、本発明は、床上に形成された架橋された塗膜の汚れや傷を洗浄除去する洗浄剤組成物であって、ａ）５０〜９７質量％のフェニル置換アルキルアルコール、ｂ）２〜２５質量％のポリオキシアルキレンアルキルエーテルおよびポリオキシアルキレンブロックポリマーから選ばれる１種以上の非イオン界面活性剤、ｃ）１〜２５質量％の有機アミンを含むことを特徴とする、架橋された塗膜用の洗浄剤組成物を第１の要旨とする。【００１２】  また、本発明は、イ）上記１の洗浄剤組成物を、水で４０〜５００倍に希釈して洗浄液とし、汚れもしくは傷のついた床上の塗膜へ、該洗浄液を塗布する工程、ロ）汚れもしくは傷のついた床上の塗膜へ、該洗浄液を継続して接触させる工程、並びにハ）洗浄用パッドにて、汚れもしくは傷のついた該塗膜の表層の一部を研削・研磨にて洗浄除去する工程を含む、床上の架橋された塗膜の管理方法を第２の要旨とする。
【発明の効果】
【００１３】  本発明の洗浄剤またはそれを用いた特定の洗浄作業工程により、長期間にわたって床面の美観維持ができ、簡便で、作業性と経済性に優れたものとなっている。
即ち、洗浄や剥離が難しい高度に架橋された塗膜であっても、強力に洗浄することができるため、より少ない塗布回数で光沢にムラがない清浄な仕上がり状態の塗膜を形成したり、バフィングによって光沢を向上させるだけで良好な塗膜状態を長期に維持することができる。また、剥離作業が不要になるか、もしくは剥離作業の周期を大幅に延長することができる。【００１４】  特に、本発明の洗浄剤組成物と、望ましくは研削・研磨効果の高いダイヤモンド粒子を付着させた洗浄用パッドを装着したポリッシャー又は自動床洗浄機とを併用することにより、多層の塗膜のうち、汚れと傷が塗膜の内部まで入り込んだ表層の一部の塗膜を均一に研削し、平滑に研磨できるので、洗浄後のリコートを１層で済ませても十分な光沢が得られることが可能になり、作業時間の短縮が図れ、経済的効果も優れている。
また、必要以上に塗膜が厚くならないので、もしも剥離作業が必要になった際も容易に剥離することができる。
【発明を実施するための最良の形態】
【００１５】  以下、本発明を実施するための最良の形態について詳細に説明する。
まず、本発明の床面の維持管理方法について詳細に説明する。【００１６】  本発明の床面の維持管理方法としては、床材上に、少なくとも床仕上げ剤組成物を繰り返し塗布・乾燥してなる多層の架橋された塗膜が形成されている床構造体の床面を維持管理する方法であって、イ）特定の洗浄剤組成物を、水で４０〜５００倍に希釈して洗浄液とし、汚れもしくは傷のついた床上の塗膜へ、該洗浄液を塗布する工程、ロ）汚れもしくは傷のついた床上の塗膜へ、該洗浄液を継続して接触させる工程、並びにハ）洗浄用パッドにて、汚れもしくは傷のついた該塗膜の表層の一部を研削・研磨にて洗浄除去する工程を含む、床上の架橋された塗膜の管理方法である。【００１７】  その後、より少ない塗布回数で床仕上げ剤をリコートし、光沢にムラがない高光沢で清浄な仕上がり状態の塗膜を形成したり、リコートの代わりにバフィングによって光沢を復元させるだけで良好な塗膜状態を形成したりすることができる。【００１８】  上記洗浄剤組成物の希釈液を、塗膜を洗浄除去すべき面に適用する作業においては、本発明の洗浄剤組成物を、塗膜の種類や状態により、予め４０〜５００倍に水で希釈し、モップやアプリケータ等で塗膜を洗浄除去する床面に塗布する方法が好ましい。用いる洗浄剤組成物の希釈液の量としては、洗浄除去する塗膜の種類や状態により適宜決定されるが、洗浄除去すべき床の面積に対して、通常５０〜３５０ｍＬ／ｍ２、好ましくは１００〜２５０ｍＬ／ｍ２で用いられる。更に好ましくは１５０〜２００ｍＬ／ｍ２である。少ないとはじいたり、乾いたりして、均一な洗浄効果が得られない。多すぎると、什器下に流れ込んだり、洗浄時に撒き散らしてしまい周囲を汚染したり、回収量が多くなり清掃効率が低下する。
上記洗浄剤組成物の希釈液の塗布に用いられるモップ等としては、木綿等の天然繊維、アクリル，ナイロン等の化学繊維、不織布を素材とするものが用いられる。【００１９】  なお、上記特定の洗浄剤組成物の希釈液を、汚れもしくは傷のついた床面に塗布した後、比較的すぐにポリッシャーや自動床洗浄機にて洗浄除去作業を行なってもよいが、塗布された洗浄剤組成物の希釈液が、汚れもしくは傷のついた塗膜を軟化させることのできる時間を設けた方が、洗浄パッドの能力に応じた塗膜厚を均一に研削でき、また平滑に研磨できるため望ましい。
上記特定の洗浄剤組成物の希釈液を、汚れもしくは傷のついた床面に塗布してから、通常は５〜６０分、更に望ましくは１０〜３０分程度放置してから、ポリッシャーや自動床洗浄機にて洗浄除去作業を行なうことが望ましい。短すぎると洗浄剤組成物の希釈液が戸膜内に浸透できないので十分な洗浄除去効果が得られず、長すぎると清掃時間が長くなって効率が悪い。【００２０】  上記床仕上げ剤を研削・研磨にて洗浄除去する作業においては、作業場所や作業面積に応じて、ポリッシャー，自動床洗浄機等を用いた機械洗浄除去作業や、パッド，ブラシ等を用いた手作業による洗浄除去作業が行われるが、作業効率等から、ポリッシャー，自動床洗浄機等を用いた機械洗浄除去作業であることが好ましい。
特に、機械洗浄除去作業では、ポリッシャーや自動床洗浄機等に装着されるフロアパッドとしては、通常、床面の剥離作業、洗浄作業や床仕上げ剤のつや出し作業用途で用いられるパッド、例えば、黒パッド（例えば、商品名：ストリッピングパッド／住友３Ｍ社製）、茶パッド（例えば、商品名：ブラウンストリッパーパッド／住友３Ｍ社製）、緑パッド（例えば、商品名：スクラビングパッド／住友３Ｍ社製）、青パッド（例えば、商品名：ブルークリーナーパッド／住友３Ｍ社製）、赤パッド（例えば、商品名：レッドバッファーパッド／住友３Ｍ社製）、白パッド（例えば、商品名：スーパーポリッシュパッド／住友３Ｍ社製）でも可能であるが、ダイヤモンド粒子を付着させたパッドであれば、多層の塗膜のうち、汚れと傷が塗膜の内部まで入り込んだ表層の一部の塗膜を均一に研削し、平滑に研磨できるので、洗浄後のリコートを１層で済ませても十分な光沢を得ることが可能になるため、更に好ましい。例えば、ツイスターレッドパッド（ＨＴＣ社製）、ツイスターホワイトパッド（ＨＴＣ社製）、ツイスターイエローパッド（ＨＴＣ社製）、ツイスターグリーンパッド（ＨＴＣ社製）、ツイスターＳＣパッド（ＨＴＣ社製）、ＴＡＳＫＩツイスターインテリパッド（シーバイエス社より販売）などが上げられるが、均一な洗浄除去性および研磨による平滑性の点から、ツイスターホワイトパッド、ツイスターイエローパッド、ツイスターグリーンパッドが好ましく、汚れの程度に応じて適宜選択することが望ましい。【００２１】  上記汚れや洗浄除去された床仕上げ剤を含んだ汚水を回収する作業においては、作業効率の上から、フロアスクイジー等を用いて掻き集めながら、ウエットバキュームや自動床洗浄機等を用いて回収することが好適である。【００２２】  洗浄汚水を回収した後の拭き上げ作業においては、水を含ませ十分に絞ったモップ，雑巾等を使用して、床面に残った洗浄汚水を拭き上げる。拭き上げ作業に用いられるモップ等としては、木綿等の天然繊維、アクリル，ナイロン等の化学繊維、不織布を素材とするものが用いられる。【００２３】  なお、上記特定の洗浄剤組成物の希釈液を、汚れもしくは傷のついた床上の架橋された塗膜に塗布する前に、床面表面のゴミや汚れを、不織布製のダストモップやほうき等を使用して除去する除塵工程や、塗膜を除去すべき区域とそれ以外の区域との境目に養生テープを貼るなどして、洗浄剤組成物の希釈液が、塗膜を除去すべき区域以外に流れ出ないようにしておく養生工程を行うことが好ましい。【００２４】  次に、汚れもしくは傷のついた該塗膜の表層の一部を研削・研磨にて洗浄除去したのち、床仕上げ剤組成物をリコート・乾燥して新たな塗膜を再形成する方法としては、通常の床仕上げ剤組成物の塗布・乾燥と同様の手順であり、モップ，バーニッシュモップやアプリケーター等を用いて、床仕上げ剤組成物を、概ね１０〜２０ｍＬ／ｍ２の塗布量の割合で塗布・乾燥し、床仕上げ剤塗膜を再形成することができる。
床仕上げ剤の種類、洗浄パッドの種類、洗浄剤組成物の水希釈倍率、洗浄剤組成物希釈液の放置時間、ポリッシャーや自動床洗浄機による洗浄時間などによって、研削除去される塗膜厚さおよび洗浄後の表面平滑さは変動する。従って、一概には言えないが、本発明においては、床仕上げ剤組成物を概ね１０〜２０ｍＬ／ｍ２の塗布量の割合で１〜３層塗り重ねることが好適である。【００２５】  特に、高度に架橋された塗膜の場合は、通常のアルカリ洗剤では極表面の洗浄のみにとどまってしまい、深く入った傷や汚れ・スカッフマーク（凹み）などを効果的に除去することができない。その場合には、一例をあげれば、本発明の洗浄剤組成物を４０〜１００倍程度に希釈して床面に塗布してから、５〜３０分程度放置し、ツイスターイエローパッドを装着したポリッシャーにて、３０〜４５秒／ｍ２程度洗浄することで、０．４〜０．７層程度（厚み１〜２μｍ）の塗膜を研削除去することができ、深く入った傷や汚れ・スカッフマーク（凹み）などを効果的に除去することができるため、その後、床仕上げ剤組成物を、概ね１５ｍＬ／ｍ２で１層塗布するだけで、元の光沢値またはそれ以上に戻すことが可能になる。【００２６】  次に、本発明の洗浄剤組成物について説明する。
洗浄剤組成物は、その主成分として、ａ）５０〜９７質量％のフェニル置換アルキルアルコール、ｂ）２〜２５質量％のポリオキシアルキレンアルキルエーテルおよびポリオキシアルキレンブロックポリマーから選ばれる１種以上の非イオン界面活性剤、ｃ）１〜２５質量％の有機アミンを含むことを特徴としている。【００２７】  上記ａ）成分であるフェニル置換アルキルアルコールは、約６０℃を超える引火点、低臭気及び低毒性を有し、好ましくは、少なくとも０．１重量％の水溶解度を有する。代表的なフェニル置換アルキルアルコールとしては、ベンジルアルコール（約４％水溶解度）、エチレングリコールモノベンジルエーテル（水溶性）；α−フェニルエチルアルコール（＜０．１％水溶解度）、β−フェニルエチルアルコール（４％水溶解度）、エチレングリコールフェニルエーテル（約２％水溶解度、ダウ・ケミカル（Ｄｏｗ  Ｃｈｅｍｉｃａｌ）社からＤＯＷＡＮＯＬ（商標）ＥＰｈ（商標）として入手できる）、プロピレングリコールフェニルエーテル（約１％水溶解度、ダウ・ケミカル社からＤＯＷＡＮＯＬ  ＰＰｈ（商標）として入手できる）及びこれらの混合物が挙げられる。中でも、ベンジルアルコールが、好ましいフェニル置換アルキルアルコールである。
フェニル置換アルキルアルコールは、全洗浄剤組成物の少なくとも５０質量％であり、より好ましくは７０質量％以上であり、塗膜内に浸透して効果的に軟化させるのでできるだけ多い方が望ましい。しかし、他の２成分とのバランスにより多くても９７質量％となる。【００２８】  上記ｂ）成分であるポリオキシアルキレンアルキルエーテルとしては、ポリオキシエチレンアルキルエーテル、ポリオキシエチレンアルケニルエーテル、ポリオキシエチレンポリオキシプロピレンアルキルエーテル、ポリオキシエチレンポリオキシプロピレンアルケニルエーテル、ポリオキシエチレンポリオキシプロピレンポリオキシブチレンアルキルエーテル、ポリオキシエチレンポリオキシプロピレンポリオキシブチレンアルケニルエーテル、ポリオキシアルキレンブロックポリマー等があげられる。【００２９】  上記ポリオキシアルキレンアルキルエーテルは、洗浄剤組成物と他の成分を可溶化し、水と混合した際に、水への溶解度の低いフェニル置換アルキルアルコールを、水中へ透明に分散する役割、床上の汚れを洗浄する役割、洗浄除去された塗膜の乳化及び分散の役割として配合されるもので、各々単独で用いても２種以上を併用して用いてもよい。【００３０】  これらのポリオキシアルキレンアルキルエーテルについて、より詳しく述べると、ポリオキシエチレンアルキルエーテルとしては、炭素数が６〜２４の直鎖又は分岐のアルコールにエチレンオキサイド（ポリオキシエチレン；ＥＯ）を２〜２０モル付加したポリオキシエチレンアルキルエーテルや、ＨＬＢが６〜１８、特に好ましくはＨＬＢが８〜１５の範囲にある炭素数が８〜１８の直鎖又は分岐のアルコールにＥＯを２〜１２モル付加したポリオキシエチレンアルキルエーテル等があげられる。具体的には、炭素数が９〜１６の直鎖又は分岐のアルコールにＥＯを５〜１２モル付加したポリオキシエチレンアルキルエーテルが、可溶化力、洗浄剤の貯蔵安定性および床上の汚れ除去性の点から好ましい。【００３１】  また、ポリオキシエチレンポリオキシプロピレンアルキルエーテルとしては、炭素数が６〜２４の直鎖又は分岐のアルコールにＥＯを１〜４０モルとプロピレンオキサイド（ポリオキシプロピレン；ＰＯ）１〜５０モルとを付加したポリオキシエチレンポリオキシプロピレンアルキルエーテル等があげられる。具体的には、炭素数が１０〜１６の直鎖又は分岐のアルコールにＥＯを２〜２０モル、ＰＯを２〜３０モル付加したポリオキシエチレンアルキルエーテルが、低泡性及び貯蔵安定性の点から好ましい。【００３２】  また、ポリオキシエチレンポリオキシプロピレンポリオキシブチレンアルキルエーテルとしては、炭素数が６〜２４の直鎖又は分岐のアルコールにＥＯを１〜４０モルとプロピレンオキサイド（ポリオキシプロピレン；ＰＯ）１〜５０モルとブチレンオキサイド（ポリオキシブチレン；ＢＯ）１〜５０モルを付加したポリオキシエチレンポリオキシプロピレンポリオキシブチレンアルキルエーテル等があげられる。【００３３】  そして、ポリオキシアルキレンブロックポリマーとしては、プルロニック型ブロックポリマー及びリバースプルロニック型ブロックポリマーがあげられる。
プルロニック型ブロックポリマーとしては、平均分子量が５００〜１０，０００の範囲にありＥＯ／ＰＯの重量比が０．０５〜４．０の範囲にあるプルロニック型ブロックポリマー、平均分子量が５００〜１０，０００の範囲にありエチレンオキサイドの含有率が総平均分子量の５％〜８０％の範囲にあるプルロニック型ブロックポリマー等があげられる。
また、リバースプルロニック型ブロックポリマーとしては、平均分子量が５００〜１０，０００の範囲にありＥＯ／ＰＯの重量比が０．０５〜１の範囲にあるリバースプルロニック型ブロックポリマーがあげられる。【００３４】  上記ｂ）成分としては、これらポリオキシアルキレンアルキルエーテルのうち、低泡性の点から、ポリオキシエチレンポリオキシプロピレンアルキルエーテルが好ましい。【００３５】  このようなｂ）成分であるポリオキシアルキレンアルキルエーテルの配合量は、本洗浄剤組成物中に２〜２５質量％含まれることが望ましい。さらに好ましくは５〜１５質量％である。配合量が少ないと、水と混合した際に、水への溶解度の低いフェニル置換アルキルアルコールを水中へ透明に分散することができず濁ったり分離したりしやすい。また床上の汚れの洗浄力が劣る。多いと泡が立ちすぎて洗浄汚水の回収作業性を低下させる。【００３６】  上記ｃ）成分である有機アミンとしては、アルカノールアミンおよびアルキルアミンがあげられる。
アルカノールアミンとしては、モノエタノールアミン、Ｎ−メチルエタノールアミン、Ｎ−エチルエタノールアミン、Ｎ−ｔ−ブチルエタノールアミン、Ｎ−（β−アミノエチル）エタノールアミン、Ｎ，Ｎ−ジメチルエタノールアミン、Ｎ，Ｎ−ジエチルエタノールアミン、Ｎ，Ｎ−ジブチルエタノールアミン、ジエタノールアミン、Ｎ−メチルジエタノールアミン、Ｎ−エチルジエタノールアミン、Ｎ−ｎ−ブチルジエタノールアミン、Ｎ−ｔ−ブチルジエタノールアミン、Ｎ−（β−アミノエチル）ジエタノールアミン、イソプロパノールアミン、Ｎ−メチルイソプロパノールアミン、Ｎ−エチルイソプロパノールアミン、Ｎ−ｎ−ブチルイソプロパノールアミン、Ｎ−ｔ−ブチルイソプロパノールアミン、Ｎ−（β−アミノエチル）イソプロパノールアミン、Ｎ，Ｎ−ジメチルイソプロパノールアミン、Ｎ，Ｎ−ジエチルイソプロパノールアミン、Ｎ，Ｎ−ジブチルイソプロパノールアミンなどがあげられる。
アルキルアミンとしては、トリメチルアミン、トリエチルアミンなどがあげられる。
この有機アミンは、塗膜へのフェニル置換アルキルアルコールの浸透性を高め、塗膜の洗浄除去の目的で配合されるもので、各々単独で用いても２種以上を併用して用いてもよい。【００３７】  これらのうち、均一な塗膜洗浄除去性、貯蔵安定性及び入手容易性の点から、モノエタノールアミン、ジエタノールアミン、イソプロパノールアミン、Ｎ−メチルエタノールアミン、Ｎ−メチルジエタノールアミン、Ｎ−（β−アミノエチル）エタノールアミンが好ましく用いられるが、なかでも、均一な塗膜洗浄除去性および臭気の点から、モノエタノールアミン、イソプロパノールアミン、Ｎ−メチルエタノールアミンが好ましく用いられる。【００３８】  このようなｃ）成分である有機アミンの配合量は、本洗浄剤組成物中に１〜２５質量％含まれることが望ましい。さらに好ましくは２〜１５質量％である。配合量が少ないと、床上の汚れの洗浄力が劣り、多いと塗膜の洗浄除去力は高まるが、洗浄剤の放置時間が長い場合に塗膜が軟化しすぎて場合によっては剥離してしまうことがあり、均一な洗浄という点で望ましくない。特に、フロアーポリッシュ組成物の塗膜では、その傾向は顕著である。またリノリウム床やゴム床に対して床を溶解したり着色したりする場合がある。【００３９】  上記洗浄剤組成物は水で４０〜５００倍に希釈して使用する。希釈倍率は、一概には言えないが、床仕上げ剤の種類、洗浄パッドの種類、洗浄剤組成物の水希釈倍率、洗浄剤組成物希釈液を塗膜へ継続して接触させる時間、ポリッシャーや自動床洗浄機による洗浄時間などによって、最適な濃度を選択する必要がある。例えば、金属架橋されたフロアーポリッシュ塗膜の場合には、１００〜５００倍程度が適当であり、高度に架橋された塗膜の場合は、４０〜１００倍程度が望ましい。なお、４０倍未満の濃度では、濁ったり、分離したりする場合があり、また洗浄除去ではなく、塗膜の全部を剥離してしまうことがあるので望ましくない。５００倍よりも薄い濃度の場合は、洗浄力や塗膜の洗浄除去力が劣る。【００４０】  本発明の洗浄剤組成物には、任意成分として、ｐＨ調整剤、染料、香料、防腐剤、防黴剤、消臭剤、帯電防止剤、消泡剤、Ｃ１０〜Ｃ１８の脂肪酸、グリコールエーテル系溶剤等を用いることができる。【００４１】  そして、本発明の洗浄剤組成物は、水で希釈して用いられるが、予め少量の水を含んでいても構わない。また、あらかじめ水で４０倍〜５００倍に希釈した組成物とすることもできるが、輸送や保管時のコンパクト性及び経済性の点から、上記組成の範囲が妥当であり、通常、作業場所にて所定量の倍率に水で希釈して使用される。【００４２】  本発明の洗浄剤組成物は、その希釈液におけるｐＨ（ＪＩＳ−Ｚ−８８０２：１９８４「ｐＨ測定方法」）が、２５℃で９〜１２の範囲となるよう設定することが好ましい。ｐＨが１２を越えると、洗浄希釈液を塗膜へ継続して接触させる時間の差によって洗浄除去力の差が大きくなり洗浄ムラを生じ易い。ｐＨが９未満になると、ブラックヒールマーク（ＢＨＭ）や表面汚れの洗浄除去性が低下しやすい。
【実施例】
【００４３】  つぎに、実施例について、比較例と併せて説明する。本発明は、これらに限定されるものではない。【００４４】  後記の表１〜４の実施例１〜１５、比較例１〜５に示す組成の洗浄剤組成物およびその希釈液を調製し、塗膜除去厚み、塗膜除去の均一性、ブラックヒールマーク（ＢＨＭ）、スカッフマーク（ＳＣＭ）、光沢度の各項目について評価した。また洗浄除去したのちに１５ｍＬ／ｍ２で１層塗布して、同様にスカッフマーク（ＳＣＭ）、光沢度、外観を評価した。なお、後記の表１〜４において用いた成分とその純分（％）は以下の通りであり、表中のａ）〜ｃ）の数値は、純分の配合量を質量％で示したものである。【００４５】〔床仕上げ剤〕
＊Ａ：軽技王エボリューション
（シーバイエス社製水性フロアーポリッシュポリマータイプ／スチレンアクリルポリマーの亜鉛架橋型、不揮発分２２％）
＊Ｂ：サスティナ  ソリッドシール
（シーバイエス社製フロアシール剤／アクリル・ウレタンポリマーの共有結合架橋型（高度に架橋された塗膜を形成）、不揮発分２０％、主剤：添加剤＝１０：１で混合した）
＊Ｃ：ウレテイト水性二液
（大日本塗料社製ポリウレタン塗料／ウレタンポリマーのイソシアネート共有結合型架橋型（高度に架橋された塗膜を形成）、不揮発分３７％、主剤：硬化剤＝１０：１で混合したのち、水で不揮発分２０％に調整した）【００４６】〔ａ）成分〕
＊アルコール１：ベンジルアルコール（純分１００％）
＊アルコール２：β―フェニルエチルアルコール（純分１００％）
＊アルコール３：エチレングリコールフェニルエーテル（純分１００％）【００４７】〔ｂ）成分〕
＊エーテル１：ポリオキシエチレンポリオキシプロピレンアルキルエーテル
；Ｃ１２〜１５アルコールのエチレンオキサイド（ｍ）・プロピレンオキサイド（ｎ）（ｍ＋ｎ＝７）モル付加物。
（三洋化成工業社製／商品名：ナロアクティーＮ−９５、純分１００％）
＊エーテル２：ポリオキシエチレンポリオキシプロピレンアルキルエーテル
（ＡＤＥＫＡ製／商品名：アデカトールＬＢ−８３、純分１００％）
＊エーテル３：ポリオキシエチレンアルキルエーテル
；Ｃ９〜１１アルコールのエチレンオキサイド６モル付加物。
（シェルケミカル製／商品名：ネオドール９１−６、純分１００％）【００４８】〔Ｃ）成分〕
＊有機アミン１：モノエタノールアミン（純分１００％）
＊有機アミン２：イソプロパノールアミン（純分１００％）
＊有機アミン３：Ｎ−メチルエタノールアミン（純分１００％）【００４９】〔洗浄剤原液の製造方法〕
容器内にａ）成分を入れて攪拌した。次いでｂ）成分、ｃ）成分、水を順番に入れていき、３０分間攪拌を継続して洗浄剤原液を得た。【００５０】〔洗浄剤希釈液の調整方法〕
上記洗浄剤原液を容器に計量し、次いで上から水を加え、溶解するまで入念にかき混ぜ、洗浄剤希釈液を得た。【００５１】〔試験板塗膜の作成方法〕
１）基本的な性能試験に使用する試験板の作成方法
３０ｃｍ角の白色ホモジニアスビニル床タイル（東リ社製、商品名：ホモジニアスビニル床タイル、ＭＳプレーン５６２６）に、床用剥離剤「リムーバープロ」（シーバイエス社製）を水で２０倍に希釈した剥離液をたらし、「ＴＡＳＫＩツイスターホワイトパッド」を装着したハンドポリッシャーにて、入念に剥離洗浄した。乾燥後、各種の床仕上げ剤組成物を１回あたり１５ｍＬ／ｍ２となるように、ガーゼにて、６０分間隔にて３回塗装し、乾燥した。およそ９μｍとの塗膜厚となった。室温で１週間経過したのち、その塗布板を試験板Ａとして各種試験に適用した。
２）塗膜除去厚測定および塗膜除去均一性の試験にのみ使用する試験床の作成方法
３０ｃｍ角の白色ホモジニアスビニル床タイル（東リ社製、商品名：ホモジニアスビニル床タイル、ＭＳプレーン５６２６）を１８枚敷いた実際の床に、床用剥離剤「リムーバープロ」（シーバイエス社製）を水で２０倍に希釈した剥離液をたらし、「ＴＡＳＫＩツイスターホワイトパッド」を装着した１４インチポリッシャーにて、入念に剥離洗浄した。乾燥後、各種の床仕上げ剤組成物を１回あたり１５ｍＬ／ｍ２となるように、モケットモップ（アプソン社製）にて、６０分間隔にて３回塗装し、乾燥した。室温で１週間経過したのち、試験床Ｂとして各種試験に適用した。【００５２】〔床仕上げ剤の耐アルカリ性〕
上記塗膜作成方法で作成した試験板Ａに、水で２０倍に希釈した床用剥離剤「リムーバープロ」の剥離液を１ｍＬ滴下し、３０分放置した。その後、流水で洗い流したのち、滴下した部分の状況を観察した。これにより、剥離されないものを高度に架橋されたと評価した。
＜判定基準＞
◎：塗膜表面に損傷が殆ど見られず、剥離液を滴下した部分がわからない。
○：塗膜表面に損傷は殆ど見られないが、剥離液を滴下した部分の輪郭が見える。
剥離：塗膜の全ての塗膜が剥離除去された。【００５３】〔ＢＨＭ（ブラックヒールマーク）〕〔ＳＣＭ（スカッフマーク）〕
日本フロアーポリッシュ工業会が発行しているＪＦＰＡ規格−１１「耐ヒールマーク試験方法」に準じて行ない、靴底の黒いゴムを入れた試験機に、上記塗膜作成方法で作成した試験板Ａを貼り付けて回転させながら試験板に歩行に似たダメージを与える試験である。ＢＨＭはゴムが黒く付着している状態であり、ＳＣＭは黒くはないが、塗膜に損傷や凹みが見られる状態の部分を指す。
＜判定基準＞
ゴム片が衝突して付着や損傷を起こしている部分（ヒールマーク）の相対的面積比に相当して１〜１０点にて評価した。１０点は全く付着や損傷がない状態であり、１点は無数に付着や損傷がある状態である。
各仕上げ剤組成物で塗膜を作成した試験板Ａに対して上記試験の後、後記の洗浄試験に記載のとおり、各洗浄剤組成物の希釈液で、所定の条件で洗浄した後も、上記判定基準によるＢＨＭ及びＳＣＭの状態の評価を行った。
洗浄後のＢＨＭは９であれば、さらに丁寧に洗うことで汚れを除去できると考えられるため許容範囲と考えられる。洗浄後のＳＣＭの結果によらず、洗浄後１層塗装後のＳＣＭは１０であれば最良だが、９であればさらにもう１層塗装することで改善されるので許容範囲と考えられる。１層塗装後８以下だと、かなり深い凹みであるため、２層塗装後も塗膜外観上不十分である。【００５４】〔光沢度〕
日本フロアーポリッシュ工業会が発行しているＪＦＰＡ規格−１０「６０度鏡面光沢度の測定方法」に準じて、市販の光沢計にて測定した。具体的には「ＪＧ−１００」（シーバイエス社製）にて計測した数値を記録した。【００５５】〔洗浄パッド〕
市販の表面洗浄用パッドを、必要に応じてハンドポリッシャーのサイズに切断して使用した。表中では下記の略号で示した。
青：ブルークリーナーパッド（住友３Ｍ社製）、
ＴＷ白：ツイスターホワイトパッド（ＨＴＣ社製）、
ＴＷ黄：ツイスターイエローパッド（ＨＴＣ社製）、
ＴＷ緑：ツイスターグリーンパッド（ＨＴＣ社製）、【００５６】〔洗浄試験方法〕
１）  上記塗膜作成方法で作成した試験板Ａ（３０ｃｍ角、面積０．０９ｍ２）に、約１５０ｍＬ／ｍ２となる洗浄剤希釈液１３．５ｇを計量して、試験板上にたらしブラシで塗り広げた。次いで、一定時間希釈液を塗膜面に接触（放置）させたのち、濡れていない洗浄パッドを取り付けたハンドポリッシャーにて、自重にて縦１往復＋横１往復させて洗浄した。その後、水で洗い流し、拭き上げて乾燥した。
２）  上記塗膜作成方法で作成した試験床Ｂ（３０ｃｍ角タイルを１８枚敷いてある、面積１．６２ｍ２）では、約１５０ｍＬ／ｍ２となるように洗浄剤希釈液２４３ｇを計量カップで計量して、試験板上にたらしブラシで塗り広げた。次いで、一定時間希釈液を塗膜面に接触（放置）させたのち、濡れていない洗浄パッドを取り付けた１４インチポリッシャーにて、３０秒／ｍ２となるスピード（合計４９秒）にて、洗浄作業を行ない、洗浄汚水をスクイジーでかき集めて回収した。清浄なモップで拭き上げ、乾燥させた。【００５７】〔塗膜除去厚測定方法〕
上記洗浄試験方法２）で回収した洗浄汚水および試験前の洗浄剤希釈液の不揮発分を測定した。２ｇをステンレス容器に計量し、１４５℃で１時間乾燥して下記の式にて不揮発分を求めた。次いで下記の式にて塗膜除去厚を計算した。塗膜の比重は一律１．２とした。
Ｎ＝（ＷＤ／ＷＳ）×１００
ここに、
Ｎ：不揮発分（％）
ＷＤ：乾燥後の試料の質量（ｍｇ）
ＷＳ：乾燥前の試料の質量（ｍｇ）
次いで、下記の式にて塗膜除去厚を求めた。
Ｔ＝２４３×（Ｎａ−Ｎｂ）／１００／１．２／１．６２
Ｔ：塗膜除去厚（μｍ）
Ｎａ：洗浄汚水の不揮発分（％）
Ｎｂ：洗浄剤希釈液の不揮発分（％）【００５８】〔塗膜除去均一性〕
上記洗浄試験方法２）の作業を行ない、目視にて塗膜表面の洗浄除去の均一性を評価した。
＜判定基準＞
◎：塗膜表面の光沢が均一で、パッド痕やムラがみられない。
○：塗膜表面の光沢がほぼ均一で、パッド痕やムラが少し見える。
△：塗膜表面は光沢のある部分と無い部分が混在し、パッド痕やムラが明らかにわかるため不可である。
×：塗膜表面は光沢のある部分と無い部分が極端に混在するか、全部または部分的に剥離している。この場合は、作業のやり直しが必要になるため、不可である。【００５９】〔１層塗装後の外観〕
上記洗浄試験方法１）の作業を行なった後、各種の床仕上げ剤組成物を１５ｍＬ／ｍ２となるように、ガーゼにて、１回塗装し、乾燥した。目視にて塗膜表面の外観を評価した。
＜判定基準＞
◎：塗膜表面に十分な光沢があり、パッド痕やムラがみられない。
○：塗膜表面にほぼ十分な光沢があり、パッド痕やムラが少し見えるものの許容範囲。
△：塗膜表面の光沢が不十分で低かったり、パッド痕やムラが明らかにわかるため、不可である。
×：塗膜表面の光沢が明らかに低く、パッド痕やムラが明らかにわかる。再度洗浄、もしくは剥離作業が必要であり、不可である。【００６０】
【表１】
2019089992.tif 000002
【００６１】
【表２】
2019089992.tif 000003
【００６２】
【表３】
2019089992.tif 000004
【００６３】
【表４】
2019089992.tif 000005
【００６４】  以上の結果により、実施例に記載の洗浄剤組成物及び洗浄方法によって、床上に架橋された塗膜に対して十分な洗浄性を発揮し、さらに１層のみ塗装するだけで、よりいっそうの美感の向上が得られることが確認された。